(57)【要約】【課題】サンドブラスト用マスクを簡便な方法で形成する際に好適に用いられる積層体、およびサンドブラスト用マスク、ならびに被加工基材の処理方法を提供する。【解決手段】本発明に積層体は、互いに背向する少なくとも一対の面に粘着性を有する基材と、前記基材の前記一方の面に設けられた感光性樹脂層と、を含む。この積層体を用いてサンドブラスト用マスクを形成することで、取り扱いが容易なサンドブラスト用マスクを製造することができる。【選択図】なし【特許請求の範囲】
【請求項１】
互いに背向する少なくとも一対の面に粘着性を有する基材と、
前記基材の前記一方の面に設けられた感光性樹脂層と、を含むことを特徴とする積層体。
【請求項２】
前記基材は、前記感光性樹脂層の露光に用いられる光を吸収することができる吸収剤を含むことを特徴とする請求項１に記載の積層体。
【請求項３】
前記光は、紫外線であり、
前記吸収剤は、３００ｎｍから４５０ｎｍの波長域の光に吸収性を有する染料または顔料であることを特徴とする請求項２に記載の積層体。
【請求項４】
前記吸収剤は、カーボンブラックであることを特徴とする請求項２または３に記載の積層体。
【請求項５】
前記基材の他方の面は、前記基材から剥離可能な剥離部材により覆われていることを特徴とする請求項１ないし４の何れか１項に記載の積層体。
【請求項６】
前記基材は、不織布、紙およびプラスチックのうち何れか１種であることを特徴とする請求項１ないし５の何れか１項に記載の積層体。
【請求項７】
互いに背向する少なくとも一対の面に粘着性を有する基材と、
前記基材の前記一方の面に設けられた、感光性樹脂部材からなるパターンと、を含むことを特徴とするサンドブラスト用マスク。
【請求項８】
互いに背向する少なくとも一対の面に粘着性を有する基材の一方の面に感光性樹脂層を形成する樹脂層形成工程と、
前記感光性樹脂層をパターニングし感光性樹脂部材を形成するパターニング工程と、
サンドブラストされる被加工基材に、前記基材の他方の面を密着させて、前記感光性樹脂部材を配置する樹脂配置工程と、
前記被加工基材にサンドブラスト処理を施すサンドブラスト工程と、を含むことを特徴とする被加工基材の処理方法。
【請求項９】
前記他方の面は、前記基材から剥離可能な剥離部材に覆われており、
前記樹脂配置工程は、前記剥離部材を剥離した後に前記被加工基材と前記他方の面とを密着させることを含むことを特徴とする請求項８に記載の処理方法。
【発明の詳細な説明】
【技術分野】
【０００１】
本発明は、積層体、サンドブラスト用マスクおよび被加工基材の処理方法に関する。
【背景技術】
【０００２】
従来、ガラス、石材、プラスチック、セラミックス、皮革、木材等の基板の表面に画像（パターン）を形成する方法の１つとしてサンドブラスト加工法が知られている。この加工法にあっては基板の表面に、ゴム板、紙等を貼り付け、カッター等で切り抜き、パターニングしたのちに、研磨材等を吹き付けて選択的に研磨する（サンドブラストする）方法や基板の表面にサンドブラスト用感光性組成物層を設け、フォトリソグラフィーによりマスクパターンを形成させたのち、研磨材等を吹き付けて選択的に研磨する方法（特許文献１参照）等が用いられている。ところが、前記のようなゴム板、紙等を貼り付け、カッター等で切り抜き、パターニングしたのち研磨材等を吹き付けて選択的に研磨するサンドブラスト方法は、作業が煩雑で作業能率が上がらない。これに対し、基板の表面にサンドブラスト用感光性樹脂組成物層を設け、フォトリソグラフィーによりマスクパターンを形成するサンドブラスト方法は、作業効率が高い上に微細加工ができるという利点を有する。
【特許文献１】特開平１１−１１９４３０号公報（平成１１年４月３０日公開）
【発明の開示】
【発明が解決しようとする課題】
【０００３】
上述のように、上記の感光性樹脂層を用いたサンドブラスト方法においては、感光性樹脂層を被加工基材の全面に設ける必要がある。感光性樹脂層を設ける方法の一つに、感光性樹脂層のパターニング後に被加工基材と感光性樹脂層とを、接着剤等を用いてラミネートする方法などがあるが、この方法では作業効率上の問題があると共に、被加工基材の材料によっては、ラミネートが困難である場合がある。さらに、微細なパターンを形成したい場合には、ハレーション現象により、画像がぼけてしまうことがある。従って、微細なパターンを形成することが困難であった。
【０００４】
本発明は、上記の問題点に鑑みてなされたものであり、その目的は、精度の高いパターンを有し、取り扱いが容易なサンドブラスト用マスクを形成し得る積層体、およびサンドブラスト用マスクならびに、被加工基材の処理方法を実現することにある。
【課題を解決するための手段】
【０００５】
本発明にかかる積層体は、
互いに背向する少なくとも一対の面に粘着性を有する基材と、
前記基材の前記一方の面に設けられた感光性樹脂層と、を含むものである。
【０００６】
本発明の積層体は、互いに背向する面に粘着性を有する基材の一方の面に感光性樹脂層を有している。そのため、基材の他方の面を他の部材に貼り付けることで、感光性樹脂層を他の部材上に容易に配置することができる。従って、たとえば、サンドブラスト用マスクなどの、被加工基材の上に設けられるマスクを形成する際の材料体として好適に用いられる積層体を提供することができる。
【０００７】
本発明にかかるサンドブラスト用マスクは、
互いに背向する少なくとも一対の面に粘着性を有する基材と、
前記基材の前記一方の面に設けられた、感光性樹脂部材からなるパターンと、を含むものである。
【０００８】
本発明にかかるサンドブラスト用マスクは、基材において、感光性樹脂部材からなるパターンが設けられた面と背向する面を、被加工基材と密着させることで、被加工基材に容易に配置することができる。そのため、本発明によれば、取り扱いの簡便性が向上したサンドブラスト用マスクを提供することができる。また、感光性樹脂層を被加工基材に密着させるのみで、被加工基材に感光性樹脂層をラミネートすることができるため、種々の材質からなる被加工基材に利用可能なサンドブラスト用マスクを提供することができる。
【０００９】
本発明にかかる被加工基材の処理方法は、
互いに背向する少なくとも一対の面に粘着性を有する基材の一方の面に感光性樹脂層を形成する樹脂層形成工程と、
前記感光性樹脂層をパターニングし感光性樹脂部材を形成するパターニング工程と、
サンドブラストされる被加工基材に、前記基材の他方の面を密着させて、前記感光性樹脂部材を配置する樹脂配置工程と、
前記被加工基材にサンドブラスト処理を施すサンドブラスト工程と、を含む。
【００１０】
本発明に係る被加工基材の処理方法によれば、感光性樹脂部材のパターンを被加工基材に密着させるのみで、被加工基材に配置することができる。そのため、より簡便な方法で、被加工基材に対するサンドブラスト処理を行なうことができる。
【発明の効果】
【００１１】
本発明にかかる積層体は、以上のように、互いに背向する少なくとも一対の面に粘着性を有する基材と、前記基材の前記一方の面に設けられた感光性樹脂層を備えている。そのため、この積層体を用いて形成されたサンドブラスト用マスクは、基材の他方の面を被加工基材に密着することで、被加工基材上に配置されることができ、簡便に使用することができる。
【発明を実施するための最良の形態】
【００１２】
以下、図面を参照しつつ本発明の実施形態について説明する。
【００１３】
１．積層体
本発明の実施形態にかかる積層体について、図１を参照しつつ説明する。図１は、本発明に係る積層体を示す断面図である。図１に示すように、基材１０の上に、感光性樹脂層２０が設けられている。
【００１４】
基材１０は、背向する一対の面に粘着性を有する。基材１０としては、支持体の両面に粘着性の層を有する積層構造を有するものがあげられる。
【００１５】
このような積層構造からなる基材１０の場合には、支持体として、不織布、紙、プラスチック（ポリエステルフィルム等）を用いることができる。この支持体の背向する一対の面に設けられる粘着性の層としては、アクリル系粘着剤等を用いることができる。
【００１６】
さらに、基材１０は、感光性樹脂層２０の露光時に用いられる光を吸収することができる吸収剤を含むことが好ましい。この態様によれば、吸収剤を含有することで、パターン間における露光時の光を吸収することができ、感光性樹脂層２０の露光時のハレーション（画像がにじむ現象）を抑制することができる。そのため、微細なパターンを有するマスクを形成することができるのである。また、上記積層構造の基材１０の場合には、粘着性の層に吸収剤が含有されていればよい。
【００１７】
この吸収剤としては、その役割を果たすことができる限り特に制限されない。たとえば、露光に用いられる光が、紫外線である場合には、吸収剤としては、３００ｎｍから４５０ｎｍの波長域の光に吸収性を有する染料または顔料を使用することができる。具体的には、上記波長域の光に高い吸収性を持つ水溶性染料、油性染料、分散染料、有機溶剤易溶顔料等を用いることができる。
【００１８】
前記水溶性染料としては、水中での吸収スペクトルが３００ｎｍ以上、４５０ｎｍ以下の範囲に高い吸収があり、かつ水に対しての溶解度は通常５質量％以上、好ましくは７質量％以上であるものを適宜選択すればよい。このような色素の具体例として、水溶性の銅フタロシアニン染料、黄色染料、褐色染料などが挙げられる。また、これらの水溶性染料を２種以上併用してもよい。
【００１９】
前記水溶性の銅フタロシアニン染料としては、例えば、Ｃ．Ｉ．ダイレクトブルー８６，８７，１９９、Ｃ．Ｉ．アシッドブルー２４９等が挙げられ、好ましくはＣ．Ｉ．ダイレクトブルー８６，１９９である。
【００２０】
前記水溶性の黄色染料としては、例えば、Ｃ．Ｉ．アシッドイエロー１７，１９，２３，２５，３９，４０，４２，４４，４９，４９，６１，６４，７６，７９，１００，１２７，１３５，１４３，１５１，１５９，１６９，１７４，１９０，１９５，１９６，１９７，１９９，２１８，２１９，２２０，２２７、Ｃ．Ｉ．ダイレクトイエロー１，８，１１，１２，２４，２６，２７，３３，３９，４４，５０，５８，８５，８６，８７，８８，８９，９８，１１０，１３２，１４２，１４４等が挙げられ、好ましくはダイレクトイエロー１３２，１４２である。
【００２１】
前記水溶性の褐色染料としては、例えば、Ｃ．Ｉ．ダイレクトブラウン１，２，６，２５，２７，３３，３７，３９，５９，６０，６２，９５，９９，１００，１０４，１０６，１１２，１１３，１１５，１６７，１６９，１７５，１９５，２１０等が挙げられ、好ましくはＣ．Ｉ．ダイレクトブラウン１９５である。
【００２２】
前記水溶性の銅フタロシアニン染料は、通常５５０〜６５０ｎｍおよび３００〜４００ｎｍに吸収極大を有し、前記水溶性の黄色染料または褐色染料は、通常３５０〜４５０ｎｍに吸収極大を有する。なお、本発明の感光性樹脂層の硬化に用い得る光源の波長は、通常３００〜４００ｎｍであるため、照射された光を効率よく吸収し、遮光するために、前記水溶性の銅フタロシアニン染料と、水溶性の黄色染料および／または褐色染料を併用することが好ましい。
【００２３】
前記油性染料の具体例としては、オイルイエロー１０５，１０７，１２９，３Ｇ，ＧＧＳ、バリファストイエロー１１０１，１１０５，４１２０（何れも、オリエント化学工業（株）製）、アイゼンスピロンレッドＢＥＨ，ＧＥＨ，Ｃ‐ＧＨ（何れも、保土谷化学工業（株）製）等が挙げられる。
【００２４】
また、上記の染料の他に、公知の紫外線吸収剤を用いることができる。具体的には、サリチル酸系紫外線吸収剤、ベンゾフェノン系紫外線吸収剤、シアノアクリレート系紫外線吸収剤、ベンソトリアゾール系紫外線吸収剤、クマリン系紫外線吸収剤などをあげることができる。また、３００〜４５０ｎｍに吸収のピークを有することのない染料（赤色染料、黄色染料など）であっても、添加量を制御することで、良好に光を吸収することができる場合がある。
【００２５】
顔料としては、たとえばカーボンブラック等を用いることができる。
【００２６】
感光性樹脂層２０は、基材１０において背向する面のうち一方の面に設けられている。本実施形態にかかる感光性樹脂層２０は、感光性樹脂組成物を用いて膜を形成し、これを硬化させて得られる層である。本発明に用いることができる感光性樹脂組成物としては、従来から公知のものを使用でき特に限定されない。たとえば、下記の感光性樹脂、光重合性モノマー、光重合開始剤、を含む組成物が挙げられる。
【００２７】
（感光性樹脂）
感光性樹脂としては、光照射によって架橋可能な重合性の不飽和基を有していればよく、具体的には、後述する光重合開始剤により、光重合性モノマーと架橋する樹脂が好ましく用いられる。このような樹脂としてはエラストマー樹脂が好ましく用いられる。
【００２８】
エラストマー樹脂は、単一の重合体、共重合体またはそれらの混合物であって、エラストマー性を有し、かつ水性または有機溶剤の現像液に可溶、膨潤または分散し、洗浄除去可能な重合体が挙げられる。これらのバインダーとしては、たとえば、ポリブタジエン、ポリイソプレン、ポリジオレフィン、ビニル芳香族化合物／ジオレフィンの共重合体及びブロック共重合体、スチレン／ブタジエン共重合体、スチレン／イソプレン共重合体、ジオレフィン／アクリロニトリル共重合体、エチレン／プロピレン共重合体、エチレン／プロピレン／ジオレフィン共重合体、エチレン／アクリル酸共重合体、ジオレフィン／アクリル酸共重合体、ジオレフィン／アクリレート／アクリル酸共重合体、エチレン／（メタ）アクリル酸／（メタ）アクリレート共重合体、ポリアミド、ポリビニルアルコール、ポリビニルアルコール／ポリエチレングリコールのグラフト共重合体、両性インターポリマー、アルキルセルロース、ヒドロキシアルキルセルロース、ニトロセルロースなどのセルロース類、エチレン／ビニルアセテート共重合体、セルロースアセテートブチレート、ポリブチラール、環状ゴム、スチレン／アクリル酸共重合体、ポリビニルピロリドン、ポリビニルピロリドンとビニルアセテートとの共重合体、クロロプレン重合体、スチレン／クロロプレン共重合体、アクリロニトリル／ブタジエン共重合体、アクリロニトリル／イソプレン共重合体、アクリロニトリル／クロロプレン共重合体、メタクリル酸メチル／ブタジエン共重合体、メタクリル酸メチル／イソプレン共重合体、メタクリル酸メチル／クロロプレン共重合体、アクリル酸メチル／ブタジエン共重合体、アクリル酸メチル／イソプレン共重合体、アクリル酸メチル／クロロプレン共重合体、アクリロニトリル／ブタジエン／スチレン共重合体、アクリロニトリル／イソプレン／スチレン共重合体、アクリロニトリル／クロロプレン／スチレン共重合体、エピクロルヒドリン重合体、エピクロルヒドリン／エチレンオキシド共重合体、エピクロルヒドリン／プロピレンオキシド共重合体、エピクロルヒドリンゴム、塩素化ポリエチレン、塩化ビニル共重合体、塩化ビニリデン共重合体、塩素化ポリプロピレン、塩素化エチレン／プロピレンゴム、アクリル酸エチル／アクリロニトリル共重合体、テルペン共重合体、アクリル酸ブチル／アクリロニトリル共重合体、メタクリル酸メチル／アクリロニトリル共重合体、アクリル酸ブチル／スチレン／アクリロニトリル共重合体が挙げられる。前記重合体は単独でもまた組み合わせて用いてもよい。
【００２９】
エラストマー樹脂としては、スチレン／イソプレン共重合体、スチレン／ブタジエン共重合体を用いることが好ましい。このようなエラストマー樹脂を用いることで、透明性を確保することができる。この透明性は、露光パターンを形成するために必要とされる。
【００３０】
エラストマー樹脂の配合量は、感光性樹脂組成物の総和１００質量部に対し、エラストマー樹脂が１０から９９質量部、好ましくは３０から９０質量部である。
【００３１】
（光重合性モノマー）
感光性樹脂層に含まれる１種類以上のモノマーとしては、曇りのない透明な感光性樹脂層が形成できるよう、上記バインダーと相溶性を有するモノマーを用いる必要がある。
【００３２】
前記モノマーとしては、上記バインダーを構成するモノマーの他、たとえば、ポリブタジエンジアクリレート、ポリブタジエンジメタクリレート、ポリイソプレンジアクリレート、ポリイソプレンジメタクリレートやα‐メチルスチレン、ｍ‐メチルスチレン、ｐ‐メトキシスチレンなどの芳香族ビニル単量体；アクリロニトリルやメタクリロニトリルなどのα，β‐エチレン性不飽和ニトリル化合物；メチルアクリレート、エチルアクリレート、プロピルアクリレート、ｎ‐ブチルアクリレート、イソブチルアクリレート、ｔ‐ブチルアクリレートなどの炭素数１〜２３のアルキルアルコールのアクリレート類及び対応するメタクリレート類；２‐ヒドロキシエチルアクリレート、２‐ヒドロキシプロピルアクリレートなどのヒドロキシアルキルアルコールのアクリレート類及び対応するメタクリレート類；メトキシエチレングリコール、メトキシプロピレングリコールなどのアルコキシアルキレングリコールのアクリレート類及びメタクリレート類；マレイン酸モノエチル、フマル酸モノメチル、イタコン酸モノエチルなどの不飽和多価カルボン酸のモノエステル類；マレイン酸ジメチル、マレイン酸ジエチル、マレイン酸ジブチル、マレイン酸ジオクチル、フマル酸ジエチル、フマル酸ジブチル、フマル酸ジオクチル、イタコン酸ジメチル、イタコン酸ジエチル、イタコン酸ジブチル、イタコン酸ジオクチルなどのジエステル類；アクリルアミド、メタクリルアミド、Ｎ，Ｎ’‐メチレンビスアクリルアミド、Ｎ，Ｎ’‐ヘキサメチレンビスアクリルアミドなどのアクリルアミド類及び対応するメタクリルアミド類；エチレングリコールジアクリレート、ポリアルキレングリコール（アルキレングリコール単位２〜２３個）などのグリコールのジアクリレート類及び対応するメタクリレート類；グリセリン、ペンタエリスリトール、トリメチロールアルカン、テトラメチロールアルカン（アルカンとしてはメタン、エタン、プロパン）などの三価以上の多価アルコール類のジアクリレート、トリアクリレート、テトラアクリレート、オリゴアクリレート類及び対応するメタクリレート類；２‐アクリロイルオキシエチルコハク酸、２‐アクリロイルエチルヘキサヒドロフタル酸、２‐アクリロイルオキシエチルアシッドホスフェートなどの酸性官能基をもつアクリレート類及び対応するメタクリレート類；等の光重合性エチレン性不飽和単量体が挙げられる。これらの光重合性エチレン性不飽和単量体は１種を単独で用いてもよいし、２種以上を組み合わせて用いてもよい。
【００３３】
上記モノマーは、エラストマー樹脂の総和を１００質量部とすると、５〜３０質量部、好ましくは１０〜２０質量部の範囲がよい。モノマーの含有量が前記範囲未満では露光硬化後の被膜の耐摩耗性や耐薬品性が低下し、前記範囲を超えると、感光性樹脂層のエラストマー性が低下し好ましくない。
【００３４】
（光重合開始剤）
光重合開始剤としては、一般に知られているものを用いることができる。このような開始剤の一例として、ベンゾフェノンのような芳香族ケトン類；ベンゾインメチルエーテル、ベンゾインエチルエーテル、ベンゾインイソプロピルエーテル、α‐メチロールベンゾインメチルエーテル、α‐メトキシベンゾインメチルエーテル、２，４‐ジエトキシフェニルアセトフェノン等のベンゾインエーテル類；置換及び非置換の多核キノン類；１‐ヒドロキシシクロヘキシルフェニルケトン、２，４‐ジメトキシ‐１，２‐ジフェニルエタン‐１‐オン、２‐メチル‐１‐［４‐（メチルチオ）フェニル］‐モルフォリノプロパン‐１‐オン、２‐ベンジル‐２‐ジメチルアミノ‐１‐（４‐モルフォリノフェニル）‐ブタン‐１‐オン、２‐ヒドロキシ‐２‐メチル‐１‐フェニルプロパン‐１‐オン、２，４，６‐トリメチルベンゾイルジフェニルホスフィンオキシド、１‐（４‐（２‐ヒドロキシエトキシ）フェニル）２‐ヒドロキシ‐２‐メチル‐１‐プロパン‐１‐オン、２，４‐ジエチルチオキサントン、２‐クロロチオキサントン、２，４‐ジメチルチオキサントン、３，３‐ジメチル‐４‐メトキシベンゾフェノン、ベンゾフェノン、１‐クロロ‐４‐プロポキシチオキサントン、１‐（４‐イソプロピルフェニル）‐２‐ヒドロキシ‐２‐メチルプロパン‐１‐オン、１‐（４‐ドデシルフェニル）‐２‐ヒドロキシ‐２‐メチルプロパン‐１‐オン、４‐ベンゾイル‐４’‐メチルジメチルスルフィド、４‐ジメチルアミノ安息香酸、４‐ジメチルアミノ安息香酸メチル、４‐ジメチルアミノ安息香酸エチル、４‐ジメチルアミノ安息香酸ブチル、４‐ジメチルアミノ安息香酸‐２‐エチルヘキシル、４‐ジメチルアミノ安息香酸‐２‐イソアミル、２，４’‐ジエトキシアセトフェノン、ベンジルジメチルケタール、ベンジル‐β‐メトキシエチルアセタール、ｏ‐ベンゾイル安息香酸メチル、ビス（４‐ジメチルアミノフェニル）ケトン、４，４’‐ビスジエチルアミノベンゾフェノン、４，４’‐ジクロロベンゾフェノン、ベンジル、ベンゾイン、ベンゾインメチルエーテル、ベンゾインエチルエーテル、ベンゾインイソプロピルエーテル、ベンゾイン‐ｎ‐ブチルエーテル、ベンゾインイソブチルエーテル、ｐ‐ジメチルアミノアセトフェノン、ｐ‐ｔｅｒｔ‐ブチルトリクロロアセトフェノン、ｐ‐ｔｅｒｔ‐ブチルジクロロアセトフェノン、２‐（ｏ‐クロロフェニル）‐４，５‐ジフェニルイミダゾリル二量体、チオキサントン、２‐メチルチオキサントン、２‐イソプロピルチオキサントン、ジベンゾスベロン、α，α‐ジクロロ‐４‐フェノキシアセトフェノン、ペンチル‐４‐ジメチルアミノベンゾエート、９‐フェニルアクリジン、１，７‐ビス‐（９‐アクリジニル）へプタン、１，５‐ビス‐（９‐アクリジニル）ペンタン、１，３‐ビス‐（９‐アクリジニル）プロパンなどが挙げられる。
【００３５】
（その他）
さらに、感光性樹脂層を形成する感光性樹脂組成物には、要求される特性に応じて増感剤、熱重合禁止剤、可塑剤、発色剤、酸化防止剤、光劣化防止剤等の添加剤を用いることができる。この感光性樹脂組成物の調製法としては様々な方法を使用できるが、たとえば、配合される原料を適当な溶剤、たとえば、クロロホルム、テトラクロロエチレン等のハロゲン系炭化水素類、ジブチルエーテル、イソプロピルエーテル、ジオキサン、テトラヒドロフラン等のエーテル類、アセトン、ジエチルケトン、メチルエチルケトン、メチルイソブチルケトン、メチルプロピルケトン、シクロヘキサノン等のケトン類、酢酸エチル、酢酸ｎ‐プロピル、酢酸ｎ‐ブチル等のエステル類、ベンゼン、トルエン、キシレン等の芳香族炭化水素類、等の溶剤（これら有機溶剤は、単独でもまた混合でも用いることができる）に溶解させて混合し、型枠の中に流延して溶剤を蒸発させ、そのまま板とすることも、また、溶剤を用いず、ニーダーあるいはロールミルで混練し、押出機、射出成形機、プレスなどにより所望の厚さの板に成形することもできる。
【００３６】
さらに、図１に示すように、基材１０の他方の面には、基材から剥離可能な剥離部材８が設けられていることが好ましい。このように剥離部材８が設けられていることで、積層体の取り扱いを容易にすることができる。また、剥離部材８としては、積層体を被加工基材の上に配置する際に、基材１０から除去する（剥がす）必要があるため、基材１０を劣化させることなく剥がすことができるよう、最適な剥離力を有することが好ましい。
【００３７】
剥離部材８としては、上記役割を果たすことができる限り、材料は特に制限されない。たとえば、不織布、紙、プラスチックを用いることができる。
【００３８】
本発明にかかる積層体には、必要に応じて、感光性樹脂層２０の上にカバーシート（図示せず）を積層することができる。また、感光性樹脂層２０とカバーシートとの間に易剥離層（図示せず）を設けることもできる。
【００３９】
カバーシートは、凸版印刷版に用いられる感光性樹脂層の上に、通常設けられ得る公知の金属、プラスチックフィルム、紙およびこれらの複合化された形態のすべてのカバーシートを使用することができる。これらには付加重合ポリマーおよび線状縮合ポリマーにより形成されるようなポリマー性フィルム、透明なフォームおよび織物、不織布、たとえばガラス繊維不織布、およびスチール、アルミニウムなどの金属が含まれる。好ましくは、ポリエチレンフィルム、ポリエステルフィルム、ポリプロピレンフィルム、あるいは、これらのフィルムを積層したものが用いられる、このカバーシートとしては、フィルムが好適であり、その厚さは、２０μｍ以上２００μｍ以下が好ましい。
【００４０】
さらに、感光性樹脂層２０の上に設けられたカバーシートを剥離する際に、感光性樹脂層２０の表面が破損することを防ぐため、感光性樹脂層２０とカバーシートの間に、易剥離層を設けることもできる。易剥離層に用いられる材料としては、露光波長の波長域の光の影響を受けず、透明で、粘着性のない材料を用いることができる。たとえば、ポリアミド、ポリビニルアルコール、アミノアルキド、シリコーン系離型剤およびこれらの組み合わせを挙げることができる。
【００４１】
本実施形態にかかる積層体は、互いに背向する面に粘着性を有する基材１０の一方の面に感光性樹脂層２０を有する。そのため、基材１０の他方の面を他の部材に貼り付けることで、感光性樹脂層２０を他の部材上に容易に設けることができる。それゆえ、たとえば、サンドブラスト用マスクなどの、被加工基材の上に設けられるマスクを形成する際の材料体として好適に用いられる積層体を提供することができる。つまり、本実施形態にかかる積層体を用いた場合には、被加工基材の材質を問わず、感光性樹脂部材をより簡便な方法で被加工基材に配置し得るサンドブラスト用マスクを形成することができるのである。
【００４２】
２．サンドブラスト用マスク
次に、本実施に係るサンドブラスト用マスクについて、図２を参照しつつ説明する。
【００４３】
（構造）
本発明の実施形態にかかるサンドブラスト用マスクの構造について、図２（ａ）を参照しつつ説明する。サンドブラスト用マスクは、基材１０と、基材１０の上に設けられた、所定パターンの感光性樹脂部材２２とからなる。基材１０は、上記積層体にて説明した基材１０を用いることができる。感光性樹脂部材２２は、感光性樹脂層を、たとえば、選択的な露光によりパターニングして形成された部材である。なお、図２（ａ）には、基材１０が、支持体１０ｂと、その両面に設けられた粘着性の層（以下、「粘着層」と称する）１０ａ、１０ｃとからなる場合を示す。粘着層１０ａ、１０ｃについては、上述した材料を用いることができる。
【００４４】
（製造方法）
次に、本実施形態にかかるサンドブラスト用マスクの製造方法について、図面を参照しつつ説明する。図２（ｂ）〜図２（ｄ）は、本実施形態にかかるサンドブラスト用マスクを説明する断面図である。
【００４５】
まず、図２（ｂ）に示すように、基材１０の上に感光性樹脂層２０が設けられた積層体を形成する。この積層体の形成は、基材１０の上に、感光性樹脂組成物を塗布し、塗膜を乾燥することで形成することができる。感光性樹脂組成物としては、上述の組成物を用いることができる。
【００４６】
次に、図２（ｃ）に示すように、感光性樹脂層２０をパターニングする。この工程では、感光性樹脂層２０の上に、遮光性を有するマスク３０を配置し、矢印で示すように３００ｎｍ〜７００ｎｍの波長域の光を照射する。
【００４７】
感光性樹脂層２０に照射する光としては、赤外線より波長が短い電磁波、好ましくは可視光線と紫外線領域の電磁波、さらに好ましくは３００ｎｍ〜７００ｎｍの電磁波がよく、より好ましくは３００ｎｍ〜４００ｎｍである。この照射する光の光源としては、低圧水銀灯、高圧水銀灯、紫外線蛍光灯、カーボンアーク灯、重水素ランプ、タングステンランプ（タングステンヨウ素ランプ、ＷＩランプ、ＷＩ２ ランプ）、キセノンランプ、エキシマーレーザーなどを挙げることができる。
【００４８】
マスク３０としては、ネガフィルムや、遮光インクを吐出して形成されたパターン（マスク画像）などを用いることができる。
【００４９】
また、基材１０（本実施形態においては粘着層１０ｃ）には、露光に用いられる光を吸収することができる吸収剤が含まれている。そのため、パターン間に集中し得る光を吸収することができ、ハレーション現象を抑制することができる。
【００５０】
本実施形態における露光条件は、特に限定されるものではない。露光に用いる方法に応じて、露光時間、露光強度等を適宜選択することが可能である。この照射により、図２（ｄ）に示すように、マスク３０に覆われていた領域は、未硬化のままだが、露出していた領域には、ＵＶ硬化後の感光性樹脂２２ａが形成される。
【００５１】
ついで、未硬化の感光性樹脂層２０と感光性樹脂２２ａとの間の現像液への溶解度の差を利用して、感光性樹脂層２０を除去する。これにより、基材１０の上に感光性樹脂部材２２を残存させる。この感光性樹脂層２０の除去は、たとえば、感光性樹脂層２０が可溶である溶媒を用いて行なうことができる。除去のための溶媒としては、有機溶媒または水溶媒を用いることができ、この溶媒の選択は、除去されるべき感光性樹脂層２０の化学的性質に依存する。適当な有機溶媒としては、芳香族もしくは脂肪族炭化水素および脂肪族もしくは芳香族ハロ炭化水素溶媒またはそれらの溶媒と適当なアルコールとの混合物が挙げられる。また、水溶媒としては、水または水に混和し得る有機溶媒およびアルカリ性材料を含有している。該水溶媒としては、水と、たとえば、へプチルアセテート、３‐メトキシブチルアセテート等のエステル類、石油留分、トルエン、デカリン等の炭化水素類、テトラクロルエチレンなどの塩素系溶剤、モノエタノールアミン、ジエタノールアミン、トリエタノールアミン等のアミン類、水酸化ナトリウム、水酸化カリウム、炭酸ナトリウム、アンモニア等の水溶液が挙げられる。また、これらの溶剤にプロパノール、ブタノール、ぺンタノール等のアルコール類を混合したものを用いることも可能である。この除去工程では、上記の溶媒を用いて、洗い出しまたは浸漬、ノズルからの噴射、ブラシによるブラッシング等任意の方法を採用することができる。
【００５２】
以上の工程により、本実施形態にかかる感光性樹脂部材２２を含むサンドブラスト用マスクを形成することができる。
【００５３】
本実施形態にかかるサンドブラスト用マスクは、基材１０の一部である粘着層１０ａを、被加工基材４０と密着させることにより、被加工基材４０上に配置される。そのため、本実施形態によれば、取り扱いの簡便性が向上したサンドブラスト用マスクを提供することができる。また、基材１０の粘着層１０ａを被加工基材４０に密着させるのみで、被加工基材４０に感光性樹脂層２０をラミネートすることができるため、種々の被加工基材４０の材質を問わずに利用可能なサンドブラスト用マスクを提供することができる。
【００５４】
さらに、基材１０には露光に用いられる光を吸収する吸収剤が含まれているため、露光時に光の反射を低減することができる。そのため、パターン間でのにじみ（ハレーション）が抑制され、鮮明な画像（パターン）を得ることができる。その結果、微細なパターンであっても精度の高いパターンが形成されたサンドブラスト用マスクを提供することができる。
【００５５】
３．被加工基材の処理方法
次に、被加工基材の処理方法について、図３を参照しつつ説明する。図３（ａ）〜図３（ｃ）は、本実施形態にかかる被加工基材４０の処理工程を示す断面図である。
【００５６】
まず、図３（ａ）に示すように、被加工基材４０の上に、サンドブラスト用マスクを配置する。本実施形態では、サンドブラスト用マスクとしては、図２で説明したサンドブラスト用マスクを用いる場合を示す。具体的には、図２（ａ）に示したサンドブラスト用マスクの剥離部材８を、基材１０から剥離して、被加工基材４０の上面に密着させることで行なわれる。被加工基材４０としては、ガラス、石材、プラスチック、セラミックス、皮革、木材および金属のうちの少なくとも１種を用いることができる。さらに、被加工基材４０がガラスである場合の一態様として、プラズマディスプレイ用ガラス粉末層を例示することができる。ここで、プラズマディスプレイ用ガラス粉末層とは、有機成分（バインダー）にガラスの粉末が分散されている組成物により形成されるものである。この粉末層は、サンドブラストによりパターンニングされた後、高温焼成される。この高温焼成により、有機成分が熱分解され、さらにはガラス粉末をも溶解する。その結果、ガラスを主成分とした部材（隔壁）を形成することができる層である。
【００５７】
次に、図３（ｂ）に示すように、被加工基材４０にサンドブラスト処理を施す。サンドブラスト処理では、ブラスト剤を用いて被加工基材４０を研磨する。ブラスト剤としては２〜５００μｍのガラスビーズ、ＳｉＣ、ＳｉＯ２ 、Ａｌ２Ｏ３ 、ＺｒＯ等の無機微粒子等が好適に用いられる。サンドブラスト処理後、基材１０を洗浄する。
【００５８】
ついで、上記サンドブラスト処理が施された被加工基材４０から感光性樹脂部材２２を除去することで、図３（ｃ）に示すように、被加工基材４０にパターン（画像）を形成することができる。感光性樹脂部材２２の除去は、たとえば、粘着層１０ａが溶解し得る溶媒を用いて行なうことができる。この溶媒としては、有機溶媒または水溶媒を用いることができる。
【００５９】
有機溶媒としては、芳香族もしくは脂肪族炭化水素および脂肪族もしくは芳香族ハロ炭化水素溶媒またはそれらの溶媒と適当なアルコールとの混合物が挙げられる。また、水溶媒としては、水または水に混和し得る有機溶媒およびアルカリ性材料を含有した溶液を用いることができる。具体的には、水溶媒として、水と、たとえば、へプチルアセテート、３−メトキシブチルアセテート等のエステル類、石油留分、トルエン、デカリン等の炭化水素類、テトラクロルエチレンなどの塩素系溶剤、モノエタノールアミン、ジエタノールアミン、トリエタノールアミン等のアミン類、水酸化ナトリウム、水酸化カリウム、炭酸ナトリウム、アンモニア等が混和した水溶液が挙げられる。また、これらの溶剤にプロパノール、ブタノール、ペンタノール等のアルコール類を混合したものを用いることも可能である。感光性樹脂部材２２の除去は、上記の溶液への浸漬、上記溶液のノズルからの噴射、ブラシによるブラッシング等任意の方法を採用することができる。また、上記剥離液で除去できない材料を感光性樹脂部材２２として使用する場合には、両面に粘着性を有するテープ材を用いて、感光性樹脂層２０を基材にラミネートし、その除去を物理的に行なうこともできる。
【００６０】
本実施形態にかかる被加工基材４０の処理方法によれば、感光性樹脂部材２２からなるパターンを有する基材１０を被加工基材４０に密着させることで、被加工基材４０上にサンドブラスト用マスクを配置することができる。そのため、より簡便な方法で、被加工基材４０に対するサンドブラスト処理を行なうことができる。
【実施例】
【００６１】
以下、本発明の実施例について説明する。
【００６２】
［実施例］
（感光性反応生成物の調整）
まず、感光性樹脂層の形成に用いられる感光性樹脂組成物の調整を行なった。水１０重量部にメチルヒドロキノン０．２５重量部を溶かし、これにジメチロールエーテル７４重量部、Ｎ‐メチロールアクリルアミド２０２重量部、塩化アンモニウム２重量部を加えて８０℃に加熱し、２時間かきまぜた。次いで、この反応生成物をアセトン１０００重量部中に添加し、沈殿物をろ過して除き、感光性反応生成物を得た。
【００６３】
（樹脂層形成工程）
次に、ケン化度７３モル％、重合度５００の部分ケン化ポリビニルアルコール（ＰＶＡ）１００重量部、感光性反応生成物１００重量部、エチレングリコール１０重量部、ベンゾインイソプロピルエーテル４重量部、メチルヒドロキノン０．０５重量部を水２００重量部に加熱溶解した溶液を、予めＰＶＡを易剥離層として設けたポリエステルフィルム（カバーシート）上に流延し、４０℃で１５時間乾燥させて、厚さが０．７ｍｍの感光性樹脂層を形成した。
【００６４】
ついで、両面に粘着性を有するテープ（日東電工株式会社製、商品名「両面接着テープＮｏ．５０００Ｎ（Ｃ）Ｂ」）と、感光性樹脂層とが接するように積層圧着して積層体に製造した。なお、このテープには、吸収剤として、カーボンブラックが含まれていた。
【００６５】
（パターニング工程）
得られた積層体のポリエステルフィルムを剥離し、所定のパターンを有するネガフィルムを感光性樹脂層の上に密着させて配置した。その後、３７０ｎｍに中心波長を有する紫外線を７２０ｍＪ／ｃｍ２ で照射してＵＶ露光を行った。
【００６６】
ついで、ブラシ式洗い出し機を用いて、３５℃の温水にて２分間現像し、その後、乾燥および後露光を行い、高精細なサンドブラスト用マスクを得た。
【００６７】
（配置工程〜サンドブラスト工程）
得られたサンドブラスト用マスクのテープの離型紙を剥離し、被加工基材であるガラスにラミネートした。ついで、ブラスト剤として、ＳｉＣ（炭化ケイ素）＃８００（不二製作所社製）を使用し、ブラスト圧４Ｋｇ／ｃｍ２ で、６０秒間サンドブラスト処理したところ、マスクに忠実なパターンが５０μｍの深さで切削できた。
【００６８】
［比較例］
（樹脂配置工程）
実施例と同様の方法により、ＰＶＡを易剥離層として設けたポリエステルフィルム（カバーシート）上に０．７ｍｍの感光性樹脂層を形成した。次に、離型処理を施されたポリエステルフィルム（基材）を感光性樹脂層の表面に接するように積層圧着して積層体を製造した。
【００６９】
（パターニング工程）
得られた積層体のカバーシートであるポリエステルフィルムを剥離し、所定のパターンを有するネガフィルムを易剥離層上に密着させ配置し、３７０ｎｍに中心波長を有する紫外線を７２０ｍＪ／ｃｍ２ で照射してＵＶ露光を行った。
【００７０】
さらに、ブラシ式洗い出し機を用いて、３５℃の温水にて２分間現像し、その後、乾操及び後露光を行い、サンドブラスト用マスクを得た。
【００７１】
このサンドブラスト用マスクは、基材であるポリエステルフィルムに吸収剤が含まれていないため、ハレーションを抑制することができず、高精細なサンドブラスト用マスクが得られなかった。
【００７２】
（配置工程〜サンドブラスト工程）
得られたサンドブラスト用マスクを両面に粘着性を有するテープを使用して、被加工基材であるガラスにラミネートした。その後、離型処理を施したポリエステルフィルムを剥離した。ついで、ブラスト剤として、ＳｉＣ（炭化ケイ素）＃８００を使用し、ブラスト圧４Ｋｇ／ｃｍ２ の条件下で６０秒間サンドブトラスト処理した。その結果、５０μｍの深さで切削できたが、マスクに忠実なパターンが作成されなかった。
【００７３】
上記の実施例によるサンドブラスト用マスクは、比較例にかかるサンドブラスト用マスクと比して、パターン精度が高いサンドブラスト用マスクを製造できることが確認された。さらに、実施例にかかるサンドブラスト用マスクを使用して被加工基材を処理することにより、被加工基材に良好なサンドブラスト処理を行なうことができることが確認された。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７５】
以上のように、本発明にかかる積層体は、マスク材として好適に使用することができる。本発明の積層体およびサンドブラスト用マスクは、プラズマディスプレイパネルにおけるリブの形成等に好適に利用することができる。
【図面の簡単な説明】
【００７６】
【図１】本発明の実施形態にかかる積層体を示す断面図である。
【図２】（ａ）〜（ｄ）は、本発明に実施形態にかかるサンドブラスト用マスクの製造工程を示す断面図である。
【図３】（ａ）〜（ｃ）は、本発明に実施形態にかかる被加工基材の処理工程を示す断面図である。
【符号の説明】
【００７７】
８    剥離部材
１０    基材
１０ａ，１０ｃ  粘着層
１０ｂ  支持体
２０    感光性樹脂層
２２    感光性樹脂部材
３０    マスク（ネガフィルム）
４０    被加工基材
【図１】
2008183772.tif 000002
【図２】
2008183772.tif 000003
【図３】
2008183772.tif 000004